FR 2929284 A1 20091002 FR 0801639 A 20080326 L'invention a pour objet de nouveaux gels organiques du type résorcinolformaldéhyde (dits gels RF) ainsi que les matériaux carbonés de porosité ajustée en dérivant par pyrolyse. De tels matériaux peuvent être utilisés notamment pour la production d'électrodes. Le document US-4,873,218 décrit des xérogels de type RF de faible densité et leur pyrolyse conduisant à des mousses de carbone également de faible densité. Ces xérogels sont destinés à une utilisation comme isolant phonique et/ou thermique, dans des applications en physique de haute énergie, en catalyse ou pour produire des résines échangeuses d'ions. Ces matériaux sont préparés par un procédé comprenant le mélange des réactifs et leur polymérisation à l'aide d'un catalyseur basique en milieu aqueux, un échange de solvant par un solvant organique et un séchage en milieu CO2 supercritique. Un tel procédé présente un coût très élevé et est peu adaptable à l'échelle industrielle notamment parce qu'il suppose l'utilisation de très grandes quantités de solvants organiques. En outre, les matériaux obtenus après pyrolyse ont une porosité très élevée (et donc une faible densité) ce qui se traduit par des propriétés conductrices peu satisfaisantes. Diverses améliorations de ce procédé et de ces matériaux ont été proposées: ^ Le séchage convectif, qui génère des xérogels de RF (C. Lin et A. Ritter, Carbon 35 (1997) 1271), suivi d'une pyrolyse conduit à des xérogels de carbone qui sont particulièrement intéressants car, d'une part, le séchage convectif présente l'avantage d'être simple et peu coûteux, et d'autre part, les matériaux conservent de très bonnes caractéristiques structurales et texturales qui leur permettent d'être utilisés sous forme de poudre (C. Lin et al., J. Electrochem. Soc. 146 (1999) 3639) ou en tant que monolithes (N. Job et al., Carbon 43 (2005) 2481). ^ La variation de certains paramètres de synthèse (pH, teneur en réactif...) ou post-synthèse (activations physiques ou chimiques) permet d'ajuster et de contrôler les propriétés structurales, texturales et mécaniques finales (surface spécifique, volume poreux, densité,...) des xérogels de carbone (E. J. Zanto et al., Ind. Eng. Chem. Res. 41 (2002) 3151). ^ Certains additifs (sels inorganiques) ont été utilisés lors (le la formulation des gels précurseurs afin de modifier éventuellement la composition superficielle des carbones poreux finaux (N. Job et al., Carbon 42 (2004) 3217). ^ WO 01/19904 décrit un matériau carboné mésoporeux préparé par polymérisation d'un système résorcinol/formaldéhyde en présence d'un tensioactif puis traitement du gel obtenu par pyrolyse. Les applications concernées sont la production d'électrodes supercapacitives et de résines de chromatographie. Toutefois, la capacité spécifique des matériaux décrits dans l'art antérieur peut encore être améliorée. La capacité spécifique mesurée dans les documents de l'art antérieur (notamment WO 01/19904) est calculée par rapport à la masse sèche du matériau. Ce mode de calcul n'est néanmoins pas satisfaisant car il n'est pas représentatif des performances du matériau lorsqu'il est employé en tant qu'électrode. Une meilleure adéquation entre l'évaluation numérique quantitative et la 10 réalité des performances peut être obtenue par l'évaluation de la capacité massique pleine du matériau, qui tient compte du volume poreux de ce matériau. L'un des objectifs qui est atteint par l'invention est l'obtention de matériaux issus d'un gel de type RF après une étape de pyrolyse, ces matériaux ayant une capacité massique pleine supérieure à celle des matériaux de l'art antérieur. 15 Ces matériaux, leurs procédés de préparation et leurs utilisations, sont décrits ci-dessous. Cet objectif a pu être atteint notamment grâce à un contrôle de la porosité permettant l'obtention de matériaux carbonés dont la porosité est différente de celle des matériaux de l'art antérieur. 20 Les matériaux poreux sont caractérisés par la taille des pores qu'ils comprennent. Les matériaux dont les diamètres des pores sont inférieurs à 2 nm. sont dits microporeux. Ceux dont les diamètres des pores sont compris entre 2 et 50 nm sont dits mésoporeux. Enfin les matériaux dont les pores ont un diamètre supérieur à 50 nm sont 25 qualifiés de macroporeux. Le procédé décrit dans WO 01/19904 conduit à des matériaux carbonés essentiellement mésoporeux, le choix de ce type de pores permettant prétendument d'optimiser la capacité massique du matériau. La présente invention repose sur le constat qu'un matériau carboné doté 30 d'une porosité contrôlée comportant un réseau de pores dont une partie est mésoporeux et dont le volume poreux global est réduit permet d'améliorer les performances de ces matériaux par rapport aux matériaux de l'art antérieur lorsque ils sont utilisés notamment comme électrodes. En outre, une grande partie des matériaux carbonés de l'art antérieur 35 présente une résistance mécanique limitée qui ne permet pas leur usinage. Pour produire des électrodes à partir de tels matériaux il faut tout d'abord les réduire en une poudre qui est ensuite compressée en mélange avec un liant, le plus souvent un polymère fluoré. Le liant étant en matériau non conducteur, la capacité massique de telles électrodes est limitée et inférieure à celle du matériaux carboné lui-même s'il était sous forme d'un monolithe. On a donc cherché à mettre au point un matériau qui ait à la fois une densité, et donc une résistance mécanique, élevée, et également une capacité massique pleine élevée. L'invention concerne notamment un matériau carboné monolithique usinable. On a en outre cherché des produits et des procédés qui soient économiques et dont la mise en oeuvre soit simple, que l'on puisse appliquer à l'échelle industrielle. L'invention a pour objet des gels de polymères de porosité contrôlée, leur procédé de préparation, leur utilisation pour produire des matériaux carbonés monolithiques ayant une résistance mécanique élevée, une forte capacité massique pleine et donc une forte conductivité. Elle a pour objet les électrodes obtenues à partir de ces matériaux carbonés. L' invention a pour premier objet un gel d'au moins un polymère hydrophile et d'au moins un latex, le polymère et le latex étant co-réticulés. Par gel on entend le mélange d'une matière colloïdale et d'un liquide, qui se forme spontanément ou sous l'action d'un catalyseur par la floculation et la coagulation d'une solution colloïdale. L'invention a encore pour objet un xérogel d'au moins un polymère hydrophile et d'au moins un latex, le polymère et le latex étant co-réticulés. Par xérogel on entend un gel dont le solvant volatil est parti pour donner une structure plus dure et de volume réduit. Par polymère hydrophile on entend soit un polymère hydrosoluble, soit un polymère hydrodispersable. Par polymère hydrosoluble on entend un polymère qui peut être solubilisé dans l'eau sans adjonction d'additifs (tensioactifs notamment). Un polymère hydrodispersable est un polymère susceptible de former une dispersion lorsqu'il est mélangé à de l'eau. Le caractère hydrosoluble ou hydrodispersable d'un polymère peut varier en fonction de différents paramètres tels que la température et le pH de l'eau. Parmi les polymères utilisables dans la présente invention on peut citer les systèmes suivants : hydroquinone/résorcinol/formaldéhyde, phloroglucinol/résorcinol/formaldéhyde, catéchol/résorcinol/formaldéhyde, chlorure de polyvinyle, phénol/formaldéhyde, polyamino phénol/benzaldéhyde, époxy phénol/formaldéhyde, phénol/benzaldéhyde, polystyrène oxydé, alcool polyfurfurylique, alcool polyvinylique, polyacrylonitrile, chlorure de polyvinylidène, cellulose, polybutylène, acétate de cellulose, mélamine/formaldéhyde, acétate de polyvinyl, éthyl cellulose, résines époxy, acrylonitrile/styrène, polystyrène, polyamide, polyisobutylène, polyéthylène, polyméthyl-méthacrylate et divinylbenzène/styrène. De préférence, les polymères utilisés dans l'invention sont des polymères du type polyhydroxybenzène/formaldéhyde, c'est-à-dire des polymères résultant de la poly condensation d'au moins un monomère du type polyhydroxybenzène et d'au moins un monomère formaldéhyde. Cette réaction de polymérisation peut impliquer plus de deux monomères distincts, les monomères additionnels étant du type polyhydroxybenzène ou non. Les polyhydroxybenzènes utilisables pour la réalisation de l'invention sont préférentiellement des di- ou des tri- hydroxybenzènes, et avantageusement le résorcinol (1,3-di hydroxybenzène) ou le mélange du résorcinol avec un autre composé choisi parmi le catéchol, l'hydroquinone, le phloroglucinol. Le système polymère, de préférence un système résorcinol/formaldéhyde, est mélangé avec un latex. Par latex on entend une dispersion aqueuse d'un élastomère. Avantageusement, selon l'invention on utilise un latex de pH compris entre 3 et 7,5, avantageusement entre 5,5 et 7,5. De façon préférentielle le latex est un latex azoté c'est-à-dire un latex porteur de fonctions azotées telles que des fonctions nitrile, azo, amine, amide. Parmi les latex utilisables dans l'invention on peut citer : les caoutchoucs nitriles, butyle, les copolymères de styrène et d'esters acryliques, les copolymères de butadiène et de styrène carboxylé, les copolymères d'acrylonitrile et de butadiène (NBR), les copolymères d'acrylonitrile et de butadiène hydrogénés (HNBR), les copolymères de styrène et butadiène (SBR), les copolymères de styrène et d'acrylonitrile (SAN), les terpolymères d'acrylonitrile, de butadiène et de styrène (ABS), les terpolymères de styrène, d'acrylonitrile et de styrène (SAS), les élastomères de polyuréthane. Ces polymères peuvent être sous la forme de latex ou éventuellement de suspension de particules ou de fibres. Ils peuvent être partiellement pré-réticulés ou non et Ils peuvent être sous la forme de micro-gels. De tels produits sont disponibles commercialement sous les références suivantes : LIPATON AE �, LIPATON X �, LIPATON XA �, LIPATON SB �, LIPOLAN �, PERBUNAN-N �. Les produits NBR hydrogéné (HNBR), NBR carboxylés (XNBR) et les HXNBR sont fabriqués par les sociétés Polymer Latex, Lanxess, Sumi:omo et Nippon Zeon. Les latex de styrène acrylonitrile (SAN) sont décrits dans Colloid and Polymer Science (1975) vol 253 pp 538-54, les latex coeur-enveloppe SAN Butadiène Styrène sont décrits dans US 6753382. Il est possible d'ajouter à cette composition de gel ou de xérogel d'autres composés qui possèdent un taux élevé de résidus à la pyrolyse comme des polymères basés sur des carbohydrates (cellulose, hémicellulose, rayonne, polysaccharides), les PolyAcryloNitriles (sous forme de suspensions ou de fibres) ou les polyimides d'acide amique (Torlon � Ail0 commercialisé par la société Solvay en solution) Dans le gel ou le xérogel de l'invention les composants sont présents dans les quantités suivantes : Le rapport molaire du polyhydroxybenzène, désigné R, et qui est de préférence le résorcinol, et du formaldéhyde, désigné F, est 0,4 Un tel matériau a l'aspect d'un gel, il est utilisable comme matériau isolant phonique ou thermique. Un autre objet de l'invention est un matériau carboné susceptible d'être obtenu par pyrolyse du xérogel de l'invention. Le matériau carboné de l'invention est un monolithe de carbone comportant du graphite. Le graphite est une forme allotropique du carbone caractérisée par des couches d'atomes en arrangement hexagonal. Avantageusement, le matériau carboné de l'invention comporte 0,1 à 10 20%, préférentiellement de 0,5 à 10%, en masse de graphite par rapport à la masse totale du matériau. Le matériau de l'invention se caractérise en outre par une densité comprise entre 0,5 et 1,5 préférentiellement entre 0,7 et 1,2. Le matériau carboné de l'invention se distingue des matériaux carbonés 15 de l'art antérieur par la présence d'un réseau de pores dont au moins 10% est mésoporeux, préférentiellement plus de 20%, et par un volume poreux total : 0,5-1 cm3/g (mesuré par la méthode BET ou imprégnation sèche), surface 13ET totale de moins de 1000m2/g, surface extérieure de l'échantillon inférieure à 300m2/g. Par monolithe de carbone on entend un matériau d'un seul bloc constitué 20 essentiellement d'atomes de carbone. Le matériau de l'invention se caractérise par une capacité massique pleine supérieure ou égale à 75 F/g, mesurée dans une solution aqueuse molaire de H2SO4. La capacité massique pleine est la capacité massique du matériau mesurée sur le matériau rempli d'électrolyte. Elle est mesurée après immersion du 25 matériau dans une solution d'électrolyte. Elle varie en fonction de l'électrolyte utilisé, et en particulier elle est fonction de la densité de l'électrolyte. L'invention a encore pour objet un procédé de production d'un matériau carboné de l'invention, ce procédé comprenant une étape de chauffage d'un xérogel tel que décrit ci-dessus à une température comprise entre 700 et 1050°C pendant une durée 30 comprise entre 5 et 8 heures. Avantageusement ce chauffage est opéré sous atmosphère d'azote. Il en résulte une carbonisation de tous les composants du xérogel. Le matériau subit une réduction de volume et se présente sous la forme d'un monolithe de résistance mécanique élevée, ce qui permet son usinage, notamment pour produire des électrodes. I)e telles 35 électrodes qui ne comportent pas de matériau liant sont, à volume égal, de capacité supérieure à celle des électrodes obtenues à partir d'une poudre. Selon une variante de l'invention, ce matériau carboné peut si on le souhaite être réduit en poudre et employé dans toutes les applications habituelles des carbones électroconducteurs, et notamment comme charge dans des matières plastiques pour la production de pièces électroconductrices. On peut citer par exemple des pièces de carrosserie automobile qui doivent être peintes par peinture électrostatique. Un autre objet de l'invention est l'utilisation d'un matériau carboné tel que décrit ci-dessus pour produire des électrodes. PARTIE EXPERIMENTALE I- Protocole de synthèse 1- Préparation du xérogel Les gels organiques sont issus de la polycondensation du résorcinol avec le formaldéhyde, en présence de particules de latex. Le rapport molaire résorcinol/formaldéhyde (R/F) et le rapport massique résorcinol/eau (R/W), ont été fixés respectivement à 0,5 et 0,4. Le formaldéhyde employé est sous forme d'une solution aqueuse (stabilisé en présence de 10 à 15% de méthanol), la quantité d'eau qu'il contient est prise en compte dans le volume total d'eau présente dans la formulation, donc dans le rapport R/W. Le résorcinol (10,204 g, fourni par la société Acros, qualité 98%) est d'abord dissout dans l'eau distillée. On ajoute ensuite la solution aqueuse de formaldéhyde (Riedel de Haën, en solution à 36,5%) : 14,944 g. La teneur en particules de latex ajoutées (Latex Perbunan� RN-2890) au système est définie par le rapport : ML ML+MR+MF Cette masse calculée représente la masse de particules de latex, et nnn la masse globale de solution de latex. On a fait des essais avec les trois teneurs en latex suivantes : 5, 10 et 25%. Le pH est ensuite ajusté à pH 5,5 ou 6,5 par ajout de quelques gouttes d'une solution de carbonate de sodium (5M et/ou 1M). Le mélange final est placé au sein de tubes à essais, qui sont ensuite scellés, puis placés à l'étuve à 90°C pendant 1 journée. Les gels obtenus sont lavés en les immergeant dans l'eau distillée pendant 2 h, de manière à supprimer les traces de réactifs encore présents. Ils sont ensuite placés au four tubulaire pendant 6 h à 85°C, et sous azote (10 L/min) pendant une durée qui peut varier de 1 jour à 7 jours. 2- Préparation du matériau carboné Les gels séchés (xérogels de RF + latex), sont soumis à une pyrolyse à 800°C sous flux d'azote 10 L/min. Chaque produit est caractérisé par sa teneur en latex et son pH de gélification. II- Mesure des capacités Les capacités des matériaux carbonés de l'invention ont été caractérisées au sein d'un dispositif électrochimique à trois électrodes, notamment par chronopotentiométrie (1 A/g en milieu aqueux et 0,5 A/g en milieu organique). On a mesuré leur capacité et produit une courbe de charge-décharge pour chacun de ces matériaux dans un électrolyte aqueux et dans un électrolyte non aqueux. Les courbes de charge et de décharge ont été obtenues en appliquant une impulsion de courant constant et en suivant la réponse en voltage au cours du temps, en utilisant un potentiomètre VersaStat (EG&G) avec une interface informatique (IBM). Le logiciel EG&G Model 270 a été utilisé pour l'application fonction d'onde et l'acquisition de données. La capacité a été mesurée en farads (F) et la résistance de la cellule en ohms à partir de la courbe de charge/décharge en utilisant des procédures classiques et l'équation : C=It/(VI-V2). L'électrolyte aqueux est une solution d'H2SO4 1M, tandis que l'électrolyte organique est une solution de perchlorate de sodium dans l'acétonitrile : NaC1O4 2M + ACN. L'électrode de travail est constituée d'une grille de platine au sein de laquelle est placé le carbone monolithique à analyser (de masse et de surface connues). La contre électrode utilisée est en platine, l'électrode de référence est une électrode au calomel saturé en milieu aqueux, et une électrode aux limites de potentiel en milieu organique. III- Comparatif des performances On distingue la capacité spécifique mesurée par rapport à la masse sèche de carbone, qui donne simplement une idée des performances, et la capacité spécifique estimée par rapport à la masse réelle mise en jeu, à savoir la masse de carbone imprégné d'électrolyte (capacités réelles ou effectives). 1- Capacité en milieux aqueux et organiques La capacité estimée par rapport à la masse sèche de carbone, puis par rapport à la masse remplie d'acide sulfurique 1M, pour le carbone provenant du système RF + Latex 5% (pH 6,5) est comparée à celle du carbone provenant du RF classique équivalent (même rapport RIF et R/W et même pH mais pas de latex). Les résultats sont résumés dans le tableau 1. Les deux carbones ont un rapport R/W identique, mais leurs propriétés capacitives sont différentes, le latex joue sur les propriétés texturales qui régissent le comportement capacitif. Echantillons Système RF Système RF + Latex Capacité 148 194 (carbone sec) (F/cm3 Vp + 5 F, cm3 Vp) Densité 0,67 0,76 Capacité effective 68 85 (carbone rempli de H2SO4 1M) (F/g � 3 F/g) Tableau 1 : Capacités effectives et spécifiques par rapport au volume poreux de carbone sec. Mesuré par immersion de l'électrode de carbone dans H2SO4 1M. On constate l'augmentation de la densité et de la capacité volumique du xérogel de carbone contenant initialement du latex. Une fois rempli d'électrolyte, le système RF + Latex (5%) est plus intéressant du fait de son volume poreux plus faible qui réduit la quantité d'électrolyte utile. Dans le tableau 2 sont présentés les résultats des caractéristiques en milieu organique. Type de carbone Système RF Système RF + Latex Capacité 107 157 (F/cm3 Vp � 5 F/cm3 Vp) (carbone sec) Densité 0,67 0,76 Capacité effective 53 65 (carbone rempli de ACN + NaC1O4 2M) (F/g � 3 F/g) Tableau 2 : Capacités effectives et spécifiques par rapport au volume poreux de carbone sec. Mesuré par immersion de l'électrode de carbone dans ACN + NaC1O4 2M. Dans ce second exemple, la capacité du carbone issu du système RF + Latex par rapport au volume poreux est améliorée par comparaison avec celle de son homologue sans latex. Le carbone issu du système RF + Latex est donc nettement plus performant. 2- Evolutions des propriétés texturales et capacitives (H2SO4_ 1M� en 20 fonction de la teneur initiale de latex dans les gels 10 15 11 On suit le même protocole qu'en I, en faisant varier la quantité de latex : 0% (système RF) 5% (système RF-L0,05) ; 10% (système RF-L0, l) et le pH de gélification. Les résultats sont exposés dans les tableaux 3 et 4. 5 a- Matériaux réalisés à pH 6,5 Echantillons Système RF Système RF-L0,05 Système RF-D),1 Teneur en latex 0 5% 10% Capacité 148 194 208 (carbone sec) (F/cm3 Vp � 5 F/cm3 Vp) Densité 0,67 0,76 0,85 Capacité effective 67 85 82 (carbone + H2SO4 1M) (F/g � 3 F/g- (remplie d'électrolyte) Tableau 3 : Evolution des capacités en fonction de la teneur initiale de latex à pH 6,5. b- Matériaux réalisés à pH 5,5 Echantillons Système RF Système RF Système RF -L0,05 -L0,1 Teneur en latex 0 5% 10% Capacité 83 94 98 (carbone sec) (F/cm3 Vp + 5 F/cm3 Vp) Densité 0,39 0,42 0,49 Tableau 4 : Evolution des capacités volumiques (calculées par rapport à la masse du carbone sec) en fonction de la teneur initiale de latex à pH 5,5. Dans les deux tableaux précédents, on peut constater que la densité croît toujours avec la teneur initiale en latex et de même pour la capacité volumique. La présence du latex engendre une réduction d'une partie du volume poreux � mort � (où aucun rôle n'est joué par l'électrolyte dans les processus électrochimiques), parallèlement à l'obtention de bonne performances capacitives : il y a donc une optimisation des propriétés supercapacitives par unité de volume poreux IV- Mesure du volume mésoporeux et de la surface BET : La surface spécifique et la distribution de taille de pore ont été analysées par adsorption d'azote sur un appareil Micromeritics Gernini et par porosimétrie au mercure sur un appareil Micromeritics Autopore II 9220. Ces mesures sont faites sur les matériaux réalisés à pH 6,5 Echantillons SBET Vol. mésoporeux (m2 g 1) (cm3.g 1) Système RF 803 � 3 0,96 Système RF 708 � 3 0,68 -L0,05 Système RF 643 � 3 0,55 -L0, l Tableau 5 : Surface spécifique et volume mésoporeux des différents carbones V- Diffractogrammes RX des différents xérogels de carbones On utilise un appareil Bruker AXS (siemens) D5005, équipé d'un 10 détecteur à scintillations, fonctionnant sous une tension de 40kV et une intensité de 3CmA. La source de rayons X est une anti-cathode de Cu (Cu Kat=1,5406À) Figures : - Figure lA : Diffractogramme aux rayons X du carbone issu du système RF préparé à pH = 5.5. 15 - Figure 1B : Diffractogramme aux rayons X du carbone issu du système RF-latex (25%) préparé à pH = 5,5. - Figure 2A : Diffractogramme aux rayons X du carbone issu du système RF préparé à pH = 6,5. - Figure 2B : Diffractogramme aux rayons X du carbone issu du système 20 RF-latex (5%) préparé à pH = 6,5. - Figure 2C : Diffractogramme aux rayons X du carbone issu du système RF-latex (10%) préparé à pH = 6,5. Les xérogels de carbone provenant de gels RF classiques sont des carbones totalement amorphes (figures lA et 2A). On peut observer sur les 25 diffractogrammes 113, 2B et 2C que la présence initiale de latex génère des zones graphitiques au sein des carbones, il y a en effet apparition de raies caractéristiques sur les spectres. Ce sont les résidus de carbone provenant des particules de latex qui s'organisent sous forme de feuillets.5 REVENDICATIONS1. Gel d'au moins un polymère hydrophile et d'au moins un late+x, le polymère et le latex étant co-réticulés. 2. Gel selon la revendication 1, dans lequel le polymère hydrophile est du 5 type polyhydroxybenzène/formaldéhyde. 3. Gel selon la revendication 2, dans lequel le polyhydroxybenzène est choisi parmi le résorcinol et un mélange du résorcinol avec un autre composé choisi parmi le catéchol, 1'hydroquinone, le phloroglucinol. 4. Gel selon l'une quelconque des revendications précédentes dans lequel 10 le latex est un latex azoté. 5. Gel selon l'une quelconque (les revendications précédentes dans lequel le latex est choisi parmi : les caoutchoucs nitrile, butyle, les copolymères de styrène et d'esters acryliques, les copolymères de butadiène et de styrène carboxylé. 6. Gel selon l'une quelconque des revendications 2 à 5 précédentes dans 15 lequel le rapport molaire du polyhydroxybenzène, désigné R, et du formaldéhyde, désigné F, est 0,4 7. Gel selon l'une quelconque des revendications 2 à 6 précédentes dans lequel le rapport massique des particules de latex (ML) à la sornme de tous les constituants ML + MR + MF, avec MR = masse de polyhydroxybenzène, MF = masse de formaldéhyde, 20 est compris dans les limites suivantes : 0,1 8. Gel selon l'une quelconque des revendications précédentes caractérisé 25 en ce que c'est un xérogel. 9. Procédé de fabrication d'un xérogel selon la revendication 8. ce procédé comprenant les étapes de : (i) mélange en solution aqueuse des monomères entrant dans la composition du polymère hydrophile ; 30 (ii) introduction du latex et mélange ; (iii) ajout d'une solution aqueuse basique de façon à ajuster le pH à une valeur comprise entre 5,5 et 7,5 ; (iv) gélification ; (v) séchage. 35 10. Procédé selon la revendication 9, dans lequel la quantité d'eau totale est choisie pour avoir un rapport massique MR/MW 11. Procédé selon l'une quelconque des revendications 9 et 10, dans lequel la gélification se fait par chauffage à volume constant, de préférence sous pression. 12. Procédé selon l'une quelconque des revendications 9 à 11, dans lequel le gel est séché par séchage convectif. 13. Matériau carboné susceptible d'être obtenu par pyrolyse du xé:ogel selon la revendication 8, caractérisé en ce qu'il est sous forme d'un monolithe de carbone comportant du graphite. 14. Matériau carboné selon la revendication 13, qui comporte un réseau de pores dont au moins 10% est mésoporeux et un volume poreux compris entre 0,5 et 1 cm3/g 15. Matériau carboné selon la revendication 13 ou la revendication 14, qui présente une capacité massique pleine supérieure ou égale à 75 F/g, mesurée dans une solution aqueuse molaire de H2SO4. 16. Procédé de production d'un matériau carboné selon l'une des revendications 13 à 15, ce procédé comprenant une étape de chauffage d'un xérogel suivant la revendication 8 à une température comprise entre 700 et 1050°C pendant une durée comprise entre 5 et 8 heures. 17. Procédé selon la revendication 16, dans lequel le xérogel est obtenu par le procédé de la revendication 9. 18. Utilisation d'un matériau carboné selon l'une quelconque des revendications 13 à 15 pour produire des électrodes. 19. Utilisation d'un matériau carboné selon l'une quelconque des revendications 13 à 15 comme charge dans des matières plastiques pour la production de pièces électroconductrices.